(57)【特許請求の範囲】
【請求項１】
防水加工布の縫い目のシーリングに使用される接着シートであって、
植物由来成分を１０〜８０重量％含有するポリウレタン樹脂膜からなる防水層にホットメルト接着性を持つ樹脂膜を積層してなり、
前記ポリウレタン樹脂を構成するポリオール成分として、平均水酸基数が１．８〜２．１個であり、水酸基価が４１〜８５ｍｇＫＯＨ／ｇである、ヒマシ油系ポリエーテルポリエステルジオールを用い、
耐水圧がＪＩＳ  １０９２の静水圧法で２，０００ｍｍ水柱以上であり、２，０００ｍｍ水柱の耐水圧で１分間加圧して漏水がない縫目シーリング性を有する
ことを特徴とするホットメルト接着シート。
【請求項２】
前記ポリウレタン樹脂膜の防水層が、乾式膜成形技法により形成された無孔膜であることを特徴とする、請求項１に記載のホットメルト接着シート。
【請求項３】
前記ポリウレタン樹脂膜の防水層が、湿式膜成形技法により形成された多孔膜であることを特徴とする、請求項１に記載のホットメルト接着シート。
【請求項４】
前記湿式膜成形技法により形成された多孔膜が、ＪＩＳ  １０９９  Ａ−１法で３，５００ｇ／ｍ２・２４Ｈ以上である透湿性を有することを特徴とする、請求項３に記載のホットメルト接着シート。
【請求項５】
前記湿式膜成形技法により形成された多孔膜にホットメルト接着性を有する樹脂膜を積層してなり、耐水圧がＪＩＳ  １０９２の静水圧法で２，０００ｍｍ水柱以上であり、２，０００ｍｍ水柱の耐水圧で１分間加圧して漏水がない縫目シーリング性と、ＪＩＳ  １０９９  Ａ−１法で２，０００ｇ／ｍ２・２４Ｈ以上である透湿性を有することを特徴とする、請求項４に記載のホットメルト接着シート。
【請求項６】
請求項１〜５のいずれか１項に記載のホットメルト接着シートをスリットして得られるホットメルト接着テープ。
【発明の詳細な説明】
【技術分野】
【０００１】
本発明は、植物由来成分からなるホットメルト接着シートおよびテープに関する。より詳細には、一般スポーツ用、特にアウトドアスポーツ用の衣類、雨衣等に使用される防水加工布の縫目シーリングに用いられ、また昨今の地球温暖化対策における環境負荷の低減のために、カーボンニュートラルに寄与する植物由来成分を含有するホットメルト接着可能なシート、およびそのシートをスリットしたテープに関するものである。
【背景技術】
【０００２】
植物由来成分よりなる素材としてはポリ乳酸樹脂が広く知られており、生分解性を特長とする（例えば特許文献１）。
【０００３】
しかし、一般スポーツ用、特にアウトドアスポーツ用の衣類、雨衣等に使用される防水加工布の縫目シーリング用のホットメルト接着可能なシートおよびそのシートをスリットしたテープにおいては、植物由来成分を取り入れて、環境負荷を低減しようとした試みはなされていなかった。
【０００４】
本発明者らは、上記に鑑みて植物由来成分を使用したホットメルト接着可能なシートおよびテープの開発を試みたが、植物由来成分のみでは石油由来の原料を使用した場合と同様の耐水圧を付与することは困難であった。また、防水加工布により衣類等が製造される場合に、衣類の着用時の快適性をより向上させるために、縫目シーリング用シートおよびテープにも透湿性を求める要請もあった。
【特許文献１】特開２００２−２０５３０号公報
【発明の開示】
【発明が解決しようとする課題】
【０００５】
本発明は、上記に鑑みてなされたものであり、環境負荷低減可能な植物由来成分を含有する防水層を有する防水加工布の縫目シーリング用のホットメルト接着可能なシートおよびそのシートをスリットしたテープを提供しようとするものである。
【０００６】
また、上記シート及びテープにおいて植物由来成分を含有する防水層に透湿性を付与されたものを提供することも課題とする。
【課題を解決するための手段】
【０００７】
本発明者は、鋭意検討の結果、植物由来成分を１０〜８０％（重量％、以下同様）含有するポリウレタン樹脂膜を防水層に使用することにより、環境負荷低減のためのカーボンニュートラルを実現でき、特にポリウレタン樹脂のポリオール成分としてヒマシ油系ポリオールを主体として合成することにより、石油系のポリオールよりなるポリウレタン樹脂膜と同等の性能を有する防水層が得られることを見出し、本発明の完成に至った。
【０００８】
すなわち、本発明のホットメルト接着シートは、防水加工布の縫い目のシーリングに使用される接着シートであって、植物由来成分を１０〜８０重量％含有するポリウレタン樹脂膜からなる防水層にホットメルト接着性を持つ樹脂膜を積層してなり、上記ポリウレタン樹脂を構成するポリオール成分として、平均水酸基数が１．８〜２．１個であり、水酸基価が４１〜８５ｍｇＫＯＨ／ｇである、ヒマシ油系ポリエーテルポリエステルジオールを用い、耐水圧がＪＩＳ１０９２の静水圧法で２，０００ｍｍ水柱以上であり、２，０００ｍｍ水柱の耐水圧で１分間加圧して漏水がない縫目シーリング性を有するものとする。
【００１１】
上記ポリウレタン樹脂膜の防水層は、乾式膜成形技法により形成された無孔膜とすることができる。
【００１２】
上記防水層は、あるいは湿式膜成形技法により形成された多孔膜とすることもできる。
【００１３】
上記湿式膜成形技法により形成された多孔膜は、ＪＩＳ  １０９９  Ａ−１法で３，５００ｇ／ｍ２・２４Ｈ以上である透湿性を有することが好ましい。
【００１４】
本発明のホットメルト接着シートは、湿式膜成形技法による多孔膜に透湿性およびホットメルト接着性を有する樹脂膜を積層してなり、耐水圧がＪＩＳ  １０９２の静水圧法で２，０００ｍｍ水柱以上であり、２，０００ｍｍ水柱の耐水圧で１分間加圧して漏水がない縫目シーリング性と、ＪＩＳ  １０９９  Ａ−１法で２，０００ｇ／ｍ２・２４Ｈ以上である透湿性を有することが好ましい。
【００１５】
本発明のホットメルト接着テープは、上記いずれかに記載のホットメルト接着シートをスリットして得られるものである。
【発明の効果】
【００１６】
本発明によれば、植物由来成分を所定量含有することにより、環境負荷低減のためのカーボンニュートラルを実現でき、かつ石油系のポリオールよりなるポリウレタン樹脂膜を用いた場合と同等の防水性能を有するホットメルト接着可能なシートおよびそのシートをスリットしたテープが得られる。また、本発明のシートおよびテープに透湿性を付与した場合、これを用いてより快適性の高いスポーツ用衣服等を提供することが可能になる。
【発明を実施するための最良の形態】
【００１７】
本発明において防水層を形成するポリウレタン樹脂は、生分解可能なものとするために植物由来成分を主体として合成するものとし、植物由来成分は環境負荷低減の観点からはより多いほうが好ましいが、実用可能なポリウレタン樹脂とするために、下限１０％、上限８０％とする。環境負荷低減とポリウレタン樹脂の性能との兼ね合いを考慮すると、２５〜６５％が好ましい。
【００１８】
特に、ポリウレタン樹脂のポリオール成分としてヒマシ油系ポリオールを主として用い、かつポリウレタン樹脂を湿式製膜することにより多孔質の透湿性膜が得られ、これを防水層とすることにより、透湿性をも有するホットメルト接着可能なシートおよびそのシートをスリットしたテープが得られる。
【００１９】
なお、ヒマシ油系ポリオールの原料であるヒマシ油１ｋｇ当りの炭酸ガス吸収量は、１６ｋｇ（日本熱帯農業学会第９４回講演会「ヒマにおける乾物生産およびその分配に及ぼす栽培密度の影響、並びにＣＯ２吸収量および太陽エネルギー利用効率」（平成１５年９月）の推算による）であり、カーボンニュートラルの点で有用性が高い。ちなみに、カーボンニュートラルの代表的なポリ乳酸の炭酸ガス吸収量は、１．８３ｋｇ（炭酸ガス排出量＝炭酸ガス吸収量として）、また、ケフナの炭酸ガス吸収量は１．５ｋｇであるので、ヒマシ油の吸収力は格段に大きい。
【００２０】
ヒマシ油は、主に次式で表されるリシノレイン酸のトリグリセライドである。
【化１】
0005456303.tif 000002
【００２１】
また、リシノレイン酸は次式で表される構造を有する化合物である。
【化２】
0005456303.tif 000003
【００２２】
本発明でいうヒマシ油ジオールとはヒマシ油に由来するジオールであり、中でもヒマシ油系ポリエーテルポリエステルジオールであって、平均水酸基数が１．８〜２．１個であり、水酸基価が４１〜８５ｍｇＫＯＨ／ｇであるものが好ましく、特に平均水酸基数が１．９５〜２．０５個のものを好適に用いることができる。水酸基数が２．１個を越えると３価のポリオールの分枝あるいは架橋構造の生成のために、樹脂膜を形成するためのコーティングに適したポリウレタン樹脂を得ることが困難となる。すなわち、本発明で用いるウレタン樹脂は、構造が線状であり、分枝あるいは架橋構造をあまり持たず、布帛にコーティング可能な溶液の粘性を持つことが好ましい。分枝構造が増加すると粘性が大きくなり、コーティングに適さなくなる。また、架橋構造になると極微量でも粘性変化が起こり、少量でも粘性変化が大きく、さらに架橋量が増加するとウレタン樹脂溶液を得ることができなくなる。
【００２３】
上記植物由来成分を含有するポリウレタン樹脂を得るための方法としては、例えば、ジメチルホルムアミド（ＤＭＦ）やジメチルスルホキシド（ＤＭＳＯ）等に代表される極性溶剤や、メチルエチルケトン（ＭＥＫ）、トルエン、キシレン等の溶剤に、ヒマシ油ジオール等の２価の植物由来ポリオールを溶解し、ここに２価のイソシアネート（ヘキサメチレンジイソシアネート、イソホロンジイソシアネート、ジフェニルメタンジイソシアネート：ＭＤＩ、水添ＭＤＩなど）を添加し、充分に反応させ、末端にイソシアネートまたは、水酸基を有するプレポリマーを調製したのち、ジオール（石油由来のエチレングリコール、プロピレングリコール、ブチレングリコール等、植物由来の１，３−プロパンジオール、１，２−ヘキサンジオール等）、又は２価のイソシアネート（ヘキサメチレンジイソシアネート、イソホロンジイソシアネート、ジフェニルメタンジイソシアネート（ＭＤＩ）、水添ＭＤＩなど）を添加し、鎖長延長反応で重合度を上げる方法を用いることができる。
【００２４】
上記において、２価の植物由来ポリオールと２価のイソシアネートとを反応させてプレポリマーを形成する際には、必要に応じて、２価の植物由来ポリオールに加えて、それ以外のポリオール、例えばポリエステルポリオール、ポリエーテルポリオールを共重合することも可能である。より具体的には、２価の石油由来のポリオールである、ポリエチレンアジペート、ポリブチレンアジペート、ポリカプロラクトンジオール、ポリエチレングリコール、ポリプロピレングリコール、ポリテトラメチレングリコール等が共重合可能である。あるいはポリカーボネートポリオール、シリコーン系ポリオール、フッ素系ポリオール、ポリアミド系ポリオール等を共重合して用いることもできる。これら植物由来ポリオール以外のポリオールはポリオール全量中５０重量％（固形分比）以下の割合で混合可能であるが、植物由来比率を低減しないためにも、混合量は２５重量％（固形分比）以下であることが望ましい。
【００２５】
しかし、植物由来成分を含有するポリウレタン樹脂の重合方法については、これらの方法に特に限定されるものではない。
【００２６】
透湿性を有する防水層を得るには、例えば植物由来成分を含有するポリウレタン樹脂から湿式膜成形技法（以下、湿式法と記載する）により微多孔質膜を得る方法が用いられる。また、植物由来成分を含有するポリウレタン樹脂を重合する際に、ポリエチレングリコールよりなるポリオールを共重合することにより、乾式法により透湿性を有する無孔膜を得ることもできる。
【００２７】
より具体的には、植物由来成分を含有するポリウレタン樹脂を水に可溶な極性溶剤（ＤＭＦ、ＤＭＳＯ等）に溶解してなるポリウレタン樹脂溶液を離型布等にコーティングし、これを水中あるいは、極性溶媒を含有する水溶液中で湿式ゲル化させることにより透湿性と防水性を併せ持つ微多孔質膜を形成することができる。
【００２８】
あるいは、植物由来成分を含有するポリウレタン樹脂をポリエチレングリコールよりなるポリオールを共重合することにより透湿性のポリウレタン樹脂とし、これを溶解する溶剤で溶解してなるポリウレタン樹脂溶液を離型紙等にコーティングし、この溶剤を乾燥させて透湿性と防水性を併せ持つ無孔質膜を形成する方法等があるが、特に限定されるものではない。
【００２９】
上記防水層には、必要に応じて、シリカ微粉末、撥水剤、顔料、マット剤等の添加剤を適宜添加することもできる。
【００３０】
本発明のホットメルト接着シートおよびテープを製造するには、離型布、離型紙にコーティング等で形成した防水層にホットメルト接着性を有する樹脂膜を積層する方法が挙げられるが、これに限定されない。
【００３１】
ホットメルト接着性を有する樹脂膜を構成する樹脂としては、ホットメルト接着性を持つ樹脂が特に制限なく使用できるが、好ましい例としては、ポリウレタン、ポリアミド、ポリオレフィン、ポリエステル、エチレン−酢酸ビニル共重合体（ＥＶＡ）等が挙げられる。
【００３２】
なおコーティング方法としては、ナイフコーティング、ナイフオーバーロールコーティング、リバースロールコーティングなどの各種のコーティング方法が適宜使用できる。
【００３３】
本発明における防水層は、実用上の防水の点から耐水圧が２，０００ｍｍ水柱以上であることが好ましい。また、防水層に透水性を付与する場合は、透湿度としてＪＩＳ  １０９９  Ａ−１法で３，５００ｇ／ｍ２・２４ｈｒｓ以上、もしくは、Ｂ−１法で４，０００ｇ／ｍ２・２４ｈｒｓ以上の透湿性を有することが望ましい。
【００３４】
また、本発明のホットメルト接着シートは、耐水圧がＪＩＳ  １０９２の静水圧法で２，０００ｍｍ水柱以上であり、２，０００ｍｍ水柱の耐水圧で１分間加圧して漏水がない縫目シーリング性を有することが好ましく、必要に応じてＪＩＳ  １０９９  Ａ−１法で２，０００ｇ／ｍ２・２４Ｈ以上である透湿性を有するものとすることが好ましい。
【実施例】
【００３５】
以下、実施例により本発明をさらに具体的に説明するが、本発明は以下の実施例によって限定されるものではない。
【００３６】
なお、以下の実施例及び明細書中に記載の耐水圧および透湿度の測定方法としては、特記した以外は以下のものを用いた；
（１）耐水圧：ＪＩＳ規格Ｌ  １０９２
（２）透湿度：ＪＩＳ規格Ｌ  １０９９のＡ−１法
【００３７】
〈植物由来ポリウレタン樹脂２５％溶液１〉
ヒマシ油ジオール１（伊藤製油（株）製、ＰＨ−５００２、平均水酸基数：２．０３個、水酸基価：４３ｍｇＫＯＨ／ｇ）２５ｇとヒマシ油ジオール２（伊藤製油（株）製、Ｈ−５６、平均水酸基数：２．０３個、水酸基価：８３ｍｇＫＯＨ／ｇ）２５ｇ、ポリブチレンアジペート（日本ポリウレタン（株）製、ニッポランＮ−４０６０）５０ｇ、及びＤＭＦ２５０ｇを１リットルのセパラブルコルベンに入れて溶解し、４５℃に調温しながらＭＤＩ５６．１ｇを添加し、おおよそ１時間、４５℃で反応させ、プレポリマーとした。この後温度を６０℃に昇温し、エチレングリコール１０．７ｇを添加し、６０℃で鎖長延長反応をさせ、粘度上昇に合せてＤＭＦ２５０ｇを分割添加しながら重合を行った。約８時間で重合が終わり、植物由来率３０．０％（固形分中比率）のポリウレタン樹脂２５％溶液が得られた。
【００３８】
〈植物由来ポリウレタン樹脂２５％溶液２〉
ヒマシ油ジオール１（伊藤製油（株）製、ＰＨ−５００２、平均水酸基数：２．０３個、水酸基価：４３ｍｇＫＯＨ／ｇ）４０ｇとヒマシ油ジオール２（伊藤製油（株）製、Ｈ−５６、平均水酸基数：２．０３個、水酸基価：８３ｍｇＫＯＨ／ｇ）４０ｇ、ポリブチレンアジペート（日本ポリウレタン（株）製、ニッポランＮ−４０６０）２０ｇ及びＤＭＦ２５０ｇを１リットルのセパラブルコルベンに入れて溶解し、４５℃に調温しながらＭＤＩ５７．６ｇを添加し、おおよそ１時間、４５℃で反応させ、プレポリマーとした。この後温度を６０℃に昇温し、エチレングリコール１０．９ｇを添加し、６０℃で鎖長延長反応をさせ、粘度上昇に合せてＤＭＦ２５６ｇを分割添加しながら重合を行った。約８時間で重合が終わり、植物由来率４７．５％（固形分中比率）のポリウレタン樹脂２５％溶液が得られた。
【００３９】
〈植物由来ポリウレタン樹脂２５％溶液３〉
ヒマシ油ジオール１（伊藤製油（株）製、ＰＨ−５００２、平均水酸基数：２．０３個、水酸基価：４３ｍｇＫＯＨ／ｇ）５０ｇとヒマシ油ジオール２（伊藤製油（株）製、Ｈ−５６、平均水酸基数：２．０３個、水酸基価：８３ｍｇＫＯＨ／ｇ）５０ｇ、及びＤＭＦ２５０ｇを１リットルのセパラブルコルベンに入れて溶解し、４５℃に調温しながらＭＤＩ５８．６ｇを添加し、おおよそ１時間、４５℃で反応させ、プレポリマーとした。この後温度を６０℃に昇温し、エチレングリコール１０．９ｇを添加し、６０℃で鎖長延長反応をさせ、粘度上昇に合せてＤＭＦ２５９ｇを分割添加しながら重合を行った。約８時間で重合が終わり、植物由来率５８．９％（固形分中比率）のポリウレタン樹脂２５％溶液が得られた。
【００４０】
〈植物由来ポリウレタン樹脂２５％溶液４〉
ヒマシ油ジオール１（伊藤製油（株）製、ＰＨ−５００２、平均水酸基数：２．０３個、水酸基価：４３ｍｇＫＯＨ／ｇ）８０ｇとヒマシ油ジオール２（伊藤製油（株）製、Ｈ−５６、平均水酸基数：２．０３個、水酸基価：８３ｍｇＫＯＨ／ｇ）２０ｇ、及びＤＭＦ２２０ｇを１リットルのセパラブルコルベンに入れて溶解し、４５℃に調温しながらＭＤＩ４８．７ｇを添加し、おおよそ１時間、４５℃で反応させ、プレポリマーとした。この後温度を６０℃に昇温し、エチレングリコール９．２ｇを添加し、６０℃で鎖長延長反応をさせ、粘度上昇に合せてＤＭＦ２５４ｇを分割添加しながら重合を行った。約８時間で重合が終わり、植物由来率６３．３％（固形分中比率）のポリウレタン樹脂２５％溶液が得られた。
【００４１】
〈石油由来ポリウレタン樹脂２５％溶液〉
ポリブチレンアジペート（日本ポリウレタン（株）製、ニッポランＮ−４０６０）１００ｇとＤＭＦ２５０ｇを１リットルのセパラブルコルベンに入れて溶解し、４５℃に調温しながらＭＤＩ５３．６ｇを添加し、おおよそ１時間、４５℃で反応させプレポリマーとした。この後温度を６０℃に昇温し、エチレングリコール１０．２ｇを添加し、６０℃で鎖長延長反応をさせ、粘度上昇に合せてＤＭＦ２４１ｇを分割添加しながら重合を行った。約８時間で重合が終わり、石油由来ポリウレタン樹脂２５％溶液が得られた。
【００４２】
［実施例１］
上記〈植物由来ポリウレタン樹脂２５％溶液１〉１００重量部にＭＥＫ３０重量部で希釈し調整した塗工液を、離型紙にナイフオーバーロール方式にて１６０ｇ／ｍ２で塗布し、約１２０℃で乾燥し、無孔質膜が離型紙上に得られた。この無孔質膜は、厚みが約３０μｍで耐水圧が１５０ｋＰａ以上（ＪＩＳ  １０９２  高耐水圧法、離型布を当て布にして測定）で透湿度は４５０ｇ／ｍ２・２４Ｈ（ＪＩＳ  １０９９  Ａ−１）であった。また、この防水層の植物由来比率は、３０．０％である。
【００４３】
次に、ホットメルトポリウレタン溶液（大日本インキ化学工業株式会社製、パンデックスＴ−５１０２Ｓ）を、４０μｍの厚みに設定されたＴダイ押し出し装置よりシート状に押し出し、上記の離型紙上の無孔質膜と積層した。このシートは厚みは約７０μｍで耐水圧が１５０ｋＰａ以上（ＪＩＳ  １０９２  高耐水圧法、離型布を当て布にして測定）で透湿度は３５０ｇ／ｍ２・２４Ｈ（ＪＩＳ  １０９９  Ａ−１）であった。
【００４４】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布Ａに漏水のないことを確認した。また、透湿防水加工布にシートを全面に１５０℃で熱圧着したものの透湿度は３３０ｇ／ｍ２・２４Ｈ（ＪＩＳ  １０９９  Ａ−１）であった。
【００４５】
［実施例２］
上記〈植物由来ポリウレタン樹脂２５％溶液２〉１００重量部にＭＥＫ３０重量部で希釈し調整した塗工液を、離型紙にナイフオーバーロール方式にて１６０ｇ／ｍ２で塗布し、約１２０℃で乾燥し、無孔質膜が離型紙上に得られた。この無孔質膜は、厚みが約３０μｍで耐水圧が１５０ｋＰａ以上（ＪＩＳ  １０９２  高耐水圧法、離型布を当て布にして測定）で透湿度は３８０ｇ／ｍ２・２４Ｈ（ＪＩＳ  １０９９  Ａ−１）であった。また、この防水層の植物由来比率は、４７．５％である。
【００４６】
次に、ホットメルトポリウレタン溶液（大日本インキ化学工業株式会社製、パンデックスＴ−５１０２Ｓ）を、４０μｍの厚みに設定されたＴダイ押し出し装置よりシート状に押し出し、上記の離型紙上の無孔質膜と積層した。このシートは厚みは約８０μｍで耐水圧が１５０ｋＰａ以上（ＪＩＳ  １０９２  高耐水圧法、離型布を当て布にして測定）であり、透湿度は３００ｇ／ｍ２・２４Ｈ（ＪＩＳ  １０９９  Ａ−１）であった。
【００４７】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は２８０ｇ／ｍ２・２４Ｈ（ＪＩＳ  １０９９  Ａ−１）であった。
【００４８】
［実施例３］
上記〈植物由来ポリウレタン樹脂２５％溶液３〉１００重量部にＭＥＫ３０重量部で希釈し調整した塗工液を、離型紙にナイフオーバーロール方式にて１６０ｇ／ｍ２で塗布し、約１２０℃で乾燥し離型紙上に得られた。この無孔質膜は、厚みが約３０μｍで耐水圧が１５０ｋＰａ以上（ＪＩＳ  １０９２  高耐水圧法、離型布を当て布にして測定）であり、透湿度は３１０ｇ／ｍ２・２４Ｈ（ＪＩＳ  １０９９  Ａ−１）であった。また、この防水層の植物由来比率は、５８．９％となる。
【００４９】
次に、ホットメルトポリウレタン溶液（大日本インキ化学工業株式会社製、パンデックスＴ−５１０２Ｓ）を、４０μｍの厚みに設定されたＴダイ押し出し装置よりシート状に押し出し、上記の離型紙上の無孔質膜と積層した。このシートは厚みは約８０μｍで耐水圧が１５０ｋＰａ以上（ＪＩＳ  １０９２  高耐水圧法、離型布を当て布にして測定）で透湿度は２７０ｇ／ｍ２・２４Ｈ（ＪＩＳ  １０９９  Ａ−１）であった。
【００５０】
このシートをスリットして、２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布Ａに漏水のないことを確認した。また、透湿防水加工布にシートを全面に１５０℃で熱圧着したものの透湿度は２５０ｇ／ｍ２・２４Ｈ（ＪＩＳ  １０９９  Ａ−１）であった。
【００５１】
［実施例４］
上記〈植物由来ポリウレタン樹脂２５％溶液４〉１００重量部にＭＥＫ３０重量部で希釈し調整した塗工液を、離型紙にナイフオーバーロール方式にて１６０ｇ／ｍ２で塗布し、約１２０℃で乾燥し、無孔質膜が離型紙上に得られた。この無孔質膜は、厚みが約３０μｍで耐水圧が１５０ｋＰａ以上（ＪＩＳ  １０９２  高耐水圧法、離型布を当て布にして測定）で透湿度は３００ｇ／ｍ２・２４Ｈ（ＪＩＳ  １０９９  Ａ−１）であった。また、この防水層の植物由来比率は、６３．３％である。
【００５２】
次に、ホットメルトポリウレタン溶液（大日本インキ化学工業株式会社製、パンデックスＴ−５１０２Ｓ）を、４０μｍの厚みに設定されたＴダイ押し出し装置よりシート状に押し出し、上記の離型紙上の無孔質膜と積層した。このシートは厚みは約８０μｍで耐水圧が１５０ｋＰａ以上（ＪＩＳ  １０９２  高耐水圧法、離型布を当て布にして測定）で透湿度は２６０ｇ／ｍ２・２４Ｈ（ＪＩＳ  １０９９  Ａ−１）であった。
【００５３】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布Ａに漏水のないことを確認した。また、透湿防水加工布にシートを全面に１５０℃で熱圧着したものの透湿度は２２０ｇ／ｍ２・２４Ｈ（ＪＩＳ  １０９９  Ａ−１）であった。
【００５４】
［実施例５］
上記〈植物由来ポリウレタン樹脂２５％溶液１〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌し、植物由来率２４．５％（固形分中比率）のポリウレタン樹脂配合溶液を、タテヨコともに８４デシテックスの糸よりなるポリエステル平織物を精錬、セット後、フッ素撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液の浸漬して凝固多孔膜化した後、Ｎ，Ｎ−ジメチルホルムアミドをほとんど残留しないように湯洗し、約１２０℃で乾燥して透湿性と耐水性を合せ持つ多孔質膜が離型布上に得られた。この孔質膜は、厚みが約４０μｍで耐水圧が８０ｋＰａ（離型布より剥離せずに測定）で透湿度は９，８７０ｇ／ｍ２・２４Ｈ（ＪＩＳ  １０９９  Ａ−１）であった。また、この防水層の植物由来比率は、２４．５％となる。
【００５５】
次に、透湿性を有しホットメルト接着性を持つポリウレタン溶液（大日精化工業株式会社製、ハイムレンＹ−６１１−６３、１２μｍの膜厚で透湿度が７，０００ｇ／ｍ２・２４Ｈ以上（ＪＩＳ１０９９  Ａ−１）で、軟化温度は１４３℃である）１００重量部、Ｎ，Ｎ−ジメチルホルムアミド４０重量部よりなる塗工液を、離型紙に乾燥後４０μｍの膜厚になる様に塗布、乾燥し、離型紙上に透湿性を有しホットメルト接着性を持つ樹脂膜が得られた。この膜の透湿度は４，１００ｇ／ｍ２・２４Ｈ（ＪＩＳ１０９９  Ａ−１）であった。
【００５６】
透湿性と耐水性を合せ持つ多孔質膜を離型布より剥離し得られたシートを、離型紙上の４０μｍの透湿性を有しホットメルト接着性を持つ樹脂膜と１２０℃で熱圧着積層し、透湿性を有しホットメルト接着可能で透湿防水加工布の縫目シーリング性能を有するシートとした。このシートは厚みが約７５μｍで耐水圧が１００ｋＰａ以上（ＪＩＳ  １０９２  高耐水圧法、離型布を当て布にして測定）で、透湿度は３，８２０ｇ／ｍ２・２４Ｈ（ＪＩＳ  １０９９  Ａ−１）であった。
【００５７】
このシートをスリットし２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は３，３８０ｇ／ｍ２・２４Ｈ（ＪＩＳ  １０９９  Ａ−１）であった。
【００５８】
［実施例６］
上記〈植物由来ポリウレタン樹脂２５％溶液２〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌し、植物由来率３８．８％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２塗布した。これをＮ，Ｎ−ジメチルホルムアミドの１５重量％水溶液の浸漬し凝固多孔膜化した後、Ｎ，Ｎ−ジメチルホルムアミドをほとんど残留しないように湯洗し、約１２０℃で乾燥して透湿性と耐水性を合せ持つ多孔質膜が離型布上に得られた。この孔質膜は、厚みが約４０μｍで耐水圧が７４ｋＰａ（離型布より剥離せずに測定）で透湿度は８，３３０ｇ／ｍ２・２４Ｈ（ＪＩＳ  １０９９  Ａ−１）であった。また、この防水層の植物由来比率は、３８．８％となる。
【００５９】
次に、透湿性を有しホットメルト接着性を持つポリウレタン溶液（大日精化工業株式会社製、ハイムレンＹ−６１１−６３、１２μｍの膜厚で透湿度が７，０００ｇ／ｍ２・２４Ｈ以上（ＪＩＳ  １０９９  Ａ−１）で、軟化温度は１４３℃である）１００重量部、Ｎ，Ｎ−ジメチルホルムアミド４０重量部よりなる塗工液を、離型紙に乾燥後４０μｍの膜厚になる様に塗布、乾燥し、離型紙上に透湿性を有しホットメルト接着性を持つ樹脂膜が得られた。この膜の透湿度は４，１００ｇ／ｍ２・２４Ｈ（ＪＩＳ  １０９９  Ａ−１）であった。
【００６０】
透湿性と耐水性を合せ持つ多孔質膜を離型布より剥離し得られたシートを、離型紙上の４０μｍの透湿性を有しホットメルト接着性を持つ樹脂膜と１２０℃で熱圧着積層し透湿性を有しホットメルト接着可能で透湿防水加工布の縫目シーリング性能を有するシートとした。このシートは厚みが約７５μｍで耐水圧が１００ｋＰａ以上（ＪＩＳ  １０９２  高耐水圧法、離型布を当て布にして測定）で透湿度は３，４６０ｇ／ｍ２・２４Ｈ（ＪＩＳ  １０９９  Ａ−１）であった。
【００６１】
このシートを２０ｍｍ幅にスリットしたテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は３，０８０ｇ／ｍ２・２４Ｈ（ＪＩＳ  １０９９  Ａ−１）であった。
【００６２】
［実施例７］
上記〈植物由来ポリウレタン樹脂２５％溶液３〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌し、植物由来率４８．１％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液の浸漬し凝固多孔膜化した後、Ｎ，Ｎ−ジメチルホルムアミドをほとんど残留しないように湯洗し、約１２０℃で乾燥して透湿性と耐水性を合せ持つ多孔質膜が離型布上に得られた。この孔質膜は、厚みが約４０μｍで耐水圧が６０ｋＰａ（離型布より剥離せずに測定）で透湿度は７，５６０ｇ／ｍ２・２４Ｈ（ＪＩＳ  １０９９  Ａ−１）であった。また、この防水層の植物由来比率は、４８．１％である。
【００６３】
次に、透湿性を有しホットメルト接着性を持つポリウレタン溶液（大日精化工業株式会社製、ハイムレンＹ−６１１−６３、１２μｍの膜厚で透湿度が７，０００ｇ／ｍ２・２４Ｈ以上（ＪＩＳ  １０９９  Ａ−１）で、軟化温度は１４３℃である）１００重量部、Ｎ，Ｎ−ジメチルホルムアミド４０重量部よりなる塗工液を、離型紙に乾燥後４０μｍの膜厚になる様に塗布、乾燥し、離型紙上に透湿性を有しホットメルト接着性を持つ樹脂膜が得られた。この膜の透湿度は４，１００ｇ／ｍ２・２４Ｈ（ＪＩＳ  １０９９  Ａ−１）であった。
【００６４】
透湿性と耐水性を合せ持つ多孔質膜を離型布より剥離し得られたシートを、離型紙上の４０μｍの透湿性を有しホットメルト接着性を持つ樹脂膜と１２０℃で熱圧着積層し透湿性を有しホットメルト接着可能で透湿防水加工布の縫目シーリング性能を有するシートとした。このシートは厚みが約７５μｍで耐水圧が１００ｋＰａ以上（ＪＩＳ１０９２  高耐水圧法、離型布を当て布にして測定）で透湿度は３，２１０ｇ／ｍ２・２４Ｈ（ＪＩＳ１０９９  Ａ−１）であった。
【００６５】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は２，７９０ｇ／ｍ２・２４Ｈ（ＪＩＳ  １０９９  Ａ−１）であった。
【００６６】
［実施例８］
上記〈植物由来ポリウレタン樹脂２５％溶液４〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌し、植物由来率５１．８％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液の浸漬し凝固多孔膜化した後、Ｎ，Ｎ−ジメチルホルムアミドをほとんど残留しないように湯洗し、約１２０℃で乾燥して透湿性と耐水性を合せ持つ多孔質膜が離型布上に得られた。この孔質膜は、厚みが約４０μｍで耐水圧が５６ｋＰａ（離型布より剥離せずに測定）で透湿度は７，１３０ｇ／ｍ２・２４Ｈ（ＪＩＳ  １０９９  Ａ−１）であった。また、この防水層の植物由来比率は、５１．８％である。
【００６７】
次に、透湿性を有しホットメルト接着性を持つポリウレタン溶液（大日精化工業株式会社製、ハイムレンＹ−６１１−６３、１２μｍの膜厚で透湿度が７，０００ｇ／ｍ２・２４Ｈ以上（ＪＩＳ  １０９９  Ａ−１）で、軟化温度は１４３℃である）１００重量部、Ｎ，Ｎ−ジメチルホルムアミド４０重量部よりなる塗工液を、離型紙に乾燥後４０μｍの膜厚になる様に塗布、乾燥し、離型紙上に透湿性を有しホットメルト接着性を持つ樹脂膜が得られた。この膜の透湿度は４，１００ｇ／ｍ２・２４Ｈ（ＪＩＳ  １０９９  Ａ−１）であった。
【００６８】
透湿性と耐水性を合せ持つ多孔質膜を離型布より剥離し得られたシートを、離型紙上の４０μｍの透湿性を有しホットメルト接着性を持つ樹脂膜と１２０℃で熱圧着積層し透湿性を有しホットメルト接着可能で透湿防水加工布の縫目シーリング性能を有するシートとした。このシートは厚みが約７５μｍで耐水圧が１００ｋＰａ以上（ＪＩＳ  １０９２  高耐水圧法、離型布を当て布にして測定）で透湿度は３，０４０ｇ／ｍ２・２４Ｈ（ＪＩＳ  １０９９  Ａ−１）であった。
【００６９】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は２，６２０ｇ／ｍ２・２４Ｈ（ＪＩＳ  １０９９  Ａ−１）であった。
【００７０】
［比較例１］
上記（石油由来ポリウレタン樹脂２５％溶液）１００重量部にＭＥＫ３０重量部で希釈し調整した塗工液を、離型紙にナイフオーバーロール方式にて１６０ｇ／ｍ２の塗布量で塗布し、約１２０℃で乾燥し離型紙上に無孔質膜を得た。この無孔質膜は、厚みが約３０μｍで耐水圧が１５０ｋＰａ以上（ＪＩＳ  １０９２  高耐水圧法、離型布を当て布にして測定）で透湿度は５２０ｇ／ｍ２・２４Ｈ（ＪＩＳ  １０９９  Ａ−１）であった。また、この防水層の植物由来比率は０％である。
【００７１】
次に、ホットメルトポリウレタン溶液（大日本インキ化学工業株式会社製、パンデックスＴ−５１０２Ｓ）を、４０μｍの厚みに設定されたＴダイ押し出し装置よりシート状に押し出し、上記の離型紙上の無孔質膜と積層した。このシートは厚みは約７０μｍで耐水圧が１５０ｋＰａ以上（ＪＩＳ  １０９２  高耐水圧法、離型布を当て布にして測定）で透湿度は４１０ｇ／ｍ２・２４Ｈ（ＪＩＳ  １０９９  Ａ−１）であった。
【００７２】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は３８０ｇ／ｍ２・２４Ｈ（ＪＩＳ  １０９９  Ａ−１）であった。
【００７３】
［比較例２］
上記〈石油由来ポリウレタン樹脂２５％溶液〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌し、植物由来率０％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液の浸漬し凝固多孔膜化した後、Ｎ，Ｎ−ジメチルホルムアミドをほとんど残留しないように湯洗し、約１２０℃で乾燥して多孔質膜が離型布上に得られた。この孔質膜は、厚みが約４０μｍで耐水圧が７８ｋＰａ（離型布より剥離せずに測定）で透湿度は９，３２０ｇ／ｍ２・２４Ｈ（ＪＩＳ  １０９９  Ａ−１）であった。また、この防水層の植物由来比率は０％である。
【００７４】
次に、透湿性を有しホットメルト接着性を持つポリウレタン溶液（大日精化工業株式会社製、ハイムレンＹ−６１１−６３、１２μｍの膜厚で透湿度が７，０００ｇ／ｍ２・２４Ｈ以上（ＪＩＳ  １０９９  Ａ−１）で、軟化温度は１４３℃である）１００重量部、Ｎ，Ｎ−ジメチルホルムアミド４０重量部よりなる塗工液を、離型紙に乾燥後４０μｍの膜厚になる様に塗布、乾燥し、離型紙上に透湿性を有しホットメルト接着性を持つ樹脂膜が得られた。この膜の透湿度は４，１００ｇ／ｍ２・２４Ｈ（ＪＩＳ  １０９９  Ａ−１）であった。
【００７５】
上記多孔質膜を離型布より剥離し得られたシートを、離型紙上の４０μｍの透湿性を有しホットメルト接着性を持つ樹脂膜と１２０℃で熱圧着積層し、透湿性を有しホットメルト接着可能で透湿防水加工布の縫目シーリング性能を有するシートとした。このシートは厚みが約７５μｍで耐水圧が１００ｋＰａ以上（ＪＩＳ  １０９２  高耐水圧法、離型布を当て布にして測定）で透湿度は３，６５０ｇ／ｍ２・２４Ｈ（ＪＩＳ  １０９９  Ａ−１）であった。
【００７６】
このシートをスリットして２０ｍｍ幅のテープを作り、熱風式のテーピングマシン（クインライト電子精工株式会社製、ＱＨＰ−７７８Ｌ、ノズル温度４５０℃、ノズルエア圧４０ｋＰａ、ロール温度加温なし／常温、ロール抑え圧２９０ｋＰａ、スピード３ｍ／分）を用いて、透湿防水加工布（湿式凝固法によるポリウレタンコーティング品、Ａ−１透湿度８，０００ｇ／ｍ２・２４Ｈ）の縫目を熱風によりシーリングしたもののそれぞれについて、耐水圧試験機（ＪＩＳ  １０９２  静水圧法）にて２，０００ｍｍ水柱に加圧して耐水圧を３分間ホールドしてシール部分より漏水を測定し、透湿防水加工布に漏水のないことを確認した。また、透湿防水加工布Ａにシートを全面に１５０℃で熱圧着したものの透湿度は３，４３０ｇ／ｍ２・２４Ｈ（ＪＩＳ  １０９９  Ａ−１）であった。
【００７７】
【表１】
0005456303.tif 000004
【産業上の利用可能性】
【００７８】
本発明のホットメルト接着可能なシートおよびテープは、一般スポーツ用および特にアウトドアスポーツ用衣類、雨衣等に好適に使用される。